КЕРАМИЧЕСКАЯ МАССА
CERAMIC MIXTURE

Изобретение относится к области технологии силикатов и касается составов керамических масс, которые могут быть использованы в производстве облицовочной плитки.
Известна керамическая масса состава, мас.%: каолин 50,0-67,0; бентонит 3,0-5,0; волластонит 20,0-30,0; тальк 10,0-15,0 [1].
Задача изобретения состоит в повышении прочности изделий, полученных из керамической массы.
Технический результат достигается тем, что в керамической массе, содержащей каолин, бентонит, волластонит и тальк, компоненты находятся при следующем соотношении, мас.%: каолин 48,0-54,0; бентонит 3,0-5,0; волластонит 6,0-8,0; тальк 37,0-39,0.
2
2
3
2
2
3
Для приготовления керамической массы могут быть использованы каолины, характеризующиеся следующим составом, мас.%: SiO 46,02-46,5; AlO 38,69-40,17; TiO 0,47-0,52; FeO 0,55-0,92; CaO 0,05-0,19; п.п.п. 13,34-13,97.
2
2
3
2
3
3
Могут быть использованы бентониты, содержащие, мас.%: SiO 42,18-75,34; AlO 9,45-22,9; FeO 3,59-13,27; CaO 1,57-15,9; MgO 0,29-4,0; SO 0,1-3,4; п.п.п. 3,66-19,08.
2
2
3
2
3
2
2
2
Волластонит характеризуется следующим химическим составом, мас.%: SiO 26,0-40,0; AlO 1,31-3,05; FeO+FeO 0,8-2,5; TiO 0,05-0,17; СаО 36,0-50,0; MgO 1,15-1,7; MnO 0,06-0,3; NaO+KO 0,01-1,29; п.п.п. 13,64-29,46.
2
2
3
2
3
2
Тальк имеет состав, мас.%: SiO 30,5-67,4; AlO 0,83-20,0; FeO+FeO 0,05-7,5; СаО 0,1-3,5; MgO 27,5-31,7; СО 20,9-24,7; п.п.п. 4,5-7,7.
Компоненты
Состав, мас.%:
1
2
3
Каолин
54,0
51,0
48,0
Бентонит
3,0
4,0
5.0
Волластонит
6,0
7,0
8,0
Тальк
37,0
38,0
39,0
Прочность на сжатие, МПа
~70
~70
~70
2
Компоненты дозируют в требуемых количествах. Волластонит и тальк размалывают до получения порошка с удельной поверхностью 2000-2500 см/г, смешивают, добавляют каолин, бентонит и готовят керамическую массу с влажностью 9-13%. Из керамической массы прессуют облицовочную плитку, например, размером 150×150 мм, на ее поверхность наносят (напыляют) слой цветной глазури и при температуре 1150°С проводят обжиг.
Источник информации
1. SU 622790, С04В 27/04, 1978.